СПОСОБ ВНУТРЕННЕЙ ОТДЕЛКИ ПОМЕЩЕНИЙ ЗДАНИЯ
METHOD OF INTERIOR FINISHING FOR ROOMS OF BUILDING

Изобретение относится к строительству, а именно к отделочным покрытиям ограждающих бетонных, железобетонных, каменных конструкций жилых и общественных зданий и может быть использована при реконструкции зданий и ремонте помещений для внутренней отделки стен, полов и потолков.
Известны способы внутренней отделки помещений путем нанесения на бетонную стену штукатурных слоев и декоративных в виде слоев краски или обоев, с устройством промежуточных функциональных слоев, например для обогрева (Патент РФ №118334, кл. E04F 13/00, опубл. 20.07.2012).
Известен способ внутренней отделки помещений путем нанесения послойно на стену, слоев штукатурки и отделочных слоев грунтовки, обоев, плиточных материалов и др. (см. Онищенко А.Г. Отделочные работы в строительстве.- М.: Высшая школа, 1989 г., с. 198, 203 и 204).
Недостатком известных способов стеновых покрытий является ограниченные функциональные возможности из-за того, что конструкция может выделять в окружающее пространство вредные вещества, а выравнивающие слои штукатурки и декоративные слои покрытия не могут предотвратить проникновение этих вредных веществ внутрь помещения.
Техническая задача заключается в создании покрытия ограждающих конструкций, обеспечивающего экологическую безопасность при выделении вредных веществ, а именно аммиака, из зараженных ограждающих конструкций.
Поставленная задача решается таким образом, что в способе внутренней отделки помещений здания путем нанесения на поверхность ограждающих конструкций последовательно, штукатурного и декоративного отделочных слоев, согласно изобретению, на поверхность ограждающих конструкций предварительно наносят защитные 1-3 грунтовочные слои следующего состава, мас. %: акриловая грунтовка - 23,3-31,6; сульфат двухвалентного железа 7-водный - 6,1-20,9; фосфат натрия однозамещенный 2-водный - 3-9,3, а затем слой водного раствора гипса с сульфатом двухвалентного железа 7-водного, при следующем соотношении компонентов, мас. %:
Строительный гипс
54,3-61,7
FeSO<sub>4</sub>×7H<sub>2</sub>O
7,2-10,2
Вода
Остальное
толщиной 1-20 мм, при этом после нанесения каждого защитного слоя осуществляют сушку при температуре не ниже 18°С не менее 24 ч, после чего на затвердевший защитный слой наносят выравнивающий штукатурный и декоративный слои.
Предлагаемый способ отличается от известного тем, что на поверхность ограждающих конструкций предварительно наносят защитные 1-3 грунтовочные слои следующего состава, мас. %: акриловая грунтовка - 23,3-31,6; сульфат двухвалентного железа 7-водный - 6,1-20,9; фосфат натрия однозамещенный 2-водный - 3-9,3, а затем слой из водного раствора гипса с сульфатом двухвалентного железа 7-водным, при следующем соотношении компонентов, мас. %:
Строительный гипс
54,3-61,7
FeSO<sub>4</sub>×7H<sub>2</sub>O
7,2-10,2
Вода
Остальное
толщиной 1-20 мм, при этом после нанесения каждого защитного слоя осуществляют сушку при температуре не ниже 18°С не менее 24 ч, после чего на затвердевший защитный слой наносят выравнивающий штукатурный и декоративный слои.
Покрытие служит для предотвращения загрязнения воздуха аммиаком, выделяющимся из строительных материалов, в том числе из монолитных бетонных конструкций, возведенных с использованием данных материалов.
Технический результат - создание покрытия, обладающего высокими экологическими свойствами, а также более широкими функциональными возможностями, позволяющими, наряду с устройством декоративного отделочного слоя, сохранять чистоту воздуха в помещении.
Указанный технический результат достигается послойным нанесением на поверхность стены грунтовочных слоев глубокого проникновения и раствора защитного слоя из гипса с добавкой сульфата двухвалентного железа 7-водного с последующим его твердением и устройством выравнивающего штукатурного и декоративного слоев. Раствор можно наносить как на всю поверхность, так и локально, а именно на ту часть конструкции, которая заражена соединениями, выделяющими аммиак.
Составы слоев покрытия и последовательность их нанесения при предлагаемом режиме твердения обеспечивают предотвращение проникновения аммиака вовнутрь помещения, создавая благоприятный климат пребывания людей в помещениях здания.
Способ устройства покрытия осуществляют следующим образом.
Поверхность ограждающих конструкций помещения, выполненных из бетона, железобетона или кирпичной кладки, очищают от пыли и грязи, жировых и битумных пятен. В помещении создают температуру не ниже 18°С и влажность не более 60%.
Готовят раствор грунтовочного слоя следующим образом. В емкость с водой засыпают сульфат двухвалентного железа 7-водного и перемешивают до полного растворения, после чего добавляют фосфат натрия однозамещенный 2-водный и перемешивают до полного растворения, далее добавляют акриловую грунтовку и перемешивают до однородного состояния. Срок нанесения состава 24 ч.
2
Нанесение грунтовочного состава производят в 1-3 слоя с помощью валика с раскатыванием грунтового слоя из расчета расхода 1 л на 1 м.
Высыхание каждого слоя не менее 24 ч.
На бетонную поверхность (стены, пола, потолка) наносят грунтовку от 1 до 3 слоев, повышающую адгезию защитного слоя к поверхности ограждающей конструкции. После чего монтируют путем крепления дюбелями просечной штукатурной оцинкованной сетки, например, марки 40×2.0 ЦПВС оцинкованная 1.0×7. Затем наносят защитный слой или несколько слоев защитного слоя в зависимости от концентрации содержащихся в ограждающей конструкции загрязняющих веществ. Концентрацию загрязняющих веществ в ограждающих конструкциях, способных выделять аммиак, определяют методом дистилляции аммиака из водной вытяжки.
Для приготовления раствора защитного слоя в емкость с водой засыпают сульфат двухвалентного железа 7-водного, перемешивают до растворения. Приготовленный раствор добавляют в сухой гипсовый порошок, перемешивают до пастообразного состояния и наносят на поверхность толщиной до 20 мм.
Вода в композицию добавляется в количестве, обеспечивающем необходимую густоту теста для нанесения слоев выбранным способом нанесения (кисть, шпатель, распылитель и др.).
Далее на защитный слой наносится штукатурный и декоративный слои. Толщина защитного слоя может достигать 20 мм. Данные свойств защитного слоя и грунтовочных слоев приведены в таблицах 1 и 2. После твердения защитного слоя формируют выравнивающий штукатурный и далее декоративный слой, например наклеивают обои или осуществляют покраску стен, потолка, укладывают половое покрытие, например линолеум, или наносят рельефное штукатурное покрытие (лепнину).
Для приготовления грунтовки и гипсового раствора использовали:
1. Акриловый грунт «Оптимист» 102. Готовая грунтовка для наружных и внутренних работ на основе акриловых полимеров. ТУ 2316-001-18341150-01.
2. Железо(II) сернокислое 7-водное «Ч» - ГОСТ 4148-78.
3. Натрий фосфорнокислый однозамещенный 2-водный - ГОСТ 245-76.
4. Гипс строительный.
3
3
В результате нанесения такого защитного слоя аммиак не выделяется в окружающее пространство в количествах, способных превысить предельно допустимые концентрации (ПДК) в воздухе жилой зоны. Согласно СанПиН 2.1.2.1002-00 «Санитарно-эпидемиологические требования к жилым зданиям и помещениям» бетон и другие конструкции не должны содержать соединений, выделяющих вредные для здоровья вещества в воздух жилых помещений в концентрациях, превышающих их ПДК, указанных в ГН 2.1.6.1338-03 «Предельно допустимые концентрации (ПДК) загрязняющих веществ в атмосферном воздухе населенных мест». ПДК аммиака в воздухе жилых помещений среднесуточная - не более 0,04 мг/м и максимальная разовая - не более 0,2 мг/м.